СПОСОБ ПРОИЗВОДСТВА КОКСА

1. Способ производства кокса, в котором смесь углей формируют путем смешения двух или более типов угля и карбонизуют указанную смесь углей, при этом способ включает в себя предварительный вывод соотношения между межфазным натяжением смеси углей, состоящей из двух или более типов угля, и прочностью кокса, который произведен путем карбонизации указанной смеси углей, получение межфазного натяжения указанной смеси углей с использованием поверхностного натяжения каждого из типов углей, и определение относительных содержаний каждого из указанных типов угля с использованием указанного соотношения между межфазным натяжением и прочностью кокса, которое было предварительно выведено, таким образом, чтобы межфазное натяжение смеси углей находилось в таком интервале, в котором кокс имел бы желаемую прочность.
2. Способ по п. 1, в котором поверхностное натяжение угля представляет собой поверхностное натяжение, полученное нагреванием угля при температуре, соответствующей температуре начального размягчения или более высокой, и при температуре затвердевания или более низкой, охлаждением нагретого угля в атмосфере инертного газа и осуществлением измерения с использованием охлажденного угля.
3. Способ по п. 2, в котором поверхностное натяжение угля представляет собой поверхностное натяжение, полученное нагреванием угля при температуре 350°C или выше и 800°C или ниже, охлаждением нагретого угля в атмосфере инертного газа и осуществлением измерения с использованием охлажденного угля.
inter
4. Способ по любому из пп. 1-3, в котором межфазное натяжение смеси углей представляет собой межфазное натяжение γ, полученное по приведенному ниже уравнению (1) с использованием поверхностного натяжения каждого из типов угля:
,
где
i
γ: поверхностное натяжение угля i
ij
γ: межфазное натяжение между углем i и углем j
i
w: относительное содержание в смеси угля i
inter
γ: межфазное натяжение смеси углей, состоящей из угля 1, угля 2,…,угля i,…и угля n.
inter
5. Способ по любому из пп. 1-3, в котором межфазное натяжение смеси углей представляет собой межфазное натяжение γ, полученное по приведенному ниже уравнению (2) с использованием поверхностного натяжения каждого из типов угля:
,
где
i
γ: поверхностное натяжение угля i
i
w: относительное содержание в смеси угля i
inter
γ: межфазное натяжение смеси углей, состоящей из угля 1, угля 2,…, угля i,… и угля n.
γ
2
σ : дисперсия величин поверхностного натяжения всех составляющих типов угля.
inter
6. Способ по пункту 4, в котором относительное содержание каждого из указанных типов угля в смеси определяют таким образом, чтобы межфазное натяжение γ составляло 0,03 мН/м или менее.
inter
7. Способ по п. 5, в котором относительное содержание каждого из указанных типов угля в смеси определяют таким образом, чтобы межфазное натяжение γ составляло 0,03 мН/м или менее.
inter
8. Способ производства кокса, в котором смесь углей формируют путем смешения двух или более типов угля и карбонизуют указанную смесь углей, при этом способ включает в себя определение относительного содержания каждого из типов угля таким образом, чтобы по меньшей мере одна из величин межфазного натяжения γ, полученных по приведенным ниже уравнениям (1) и (2), для смеси углей составляла 0,03 мН/м или менее:
,
где
i
γ: поверхностное натяжение угля i
ij
γ: межфазное натяжение между углем i и углем j
i
w: относительное содержание в смеси угля i
inter
γ: межфазное натяжение смеси углей, состоящей из угля 1, угля 2,…угля i,… и угля n;
,
где
i
γ: поверхностное натяжение угля i
i
w: относительное содержание в смеси угля i
inter
γ: межфазное натяжение смеси углей, состоящей из угля 1, угля 2,…, угля i,... и угля n.
γ
2
σ : дисперсия величин поверхностного натяжения всех составляющих типов угля.
9. Способ по пп. 6, 7 или 8, в котором используют смесь углей, имеющую взвешенное среднее значение Ro составляющих типов угля, равное 0,90% или более и 1,30% или менее, и взвешенное среднее значение logMF составляющих типов угля, равное 2,3 или более и 2,8 или менее, где Ro - средний максимальный показатель отражения, а MF - максимальная текучесть по Гизелеру.
inter
10. Способ по п. 4, в котором относительное содержание каждого из типов угля в смеси определяют таким образом, чтобы межфазное натяжение γ составляло 0,02 мН/м или меньше в случае смеси углей, имеющей взвешенное среднее значение Ro составляющих типов угля, равное 0,90% или более и 1,30% или менее, и взвешенное среднее значение logMF составляющих типов угля, равное 2,0 или более и 2,3 или менее, где Ro - средний максимальный показатель отражения, a MF - максимальная текучесть по Гизелеру.
inter
11. Способ по п. 5, в котором относительное содержание каждого из типов угля в смеси определяют таким образом, чтобы межфазное натяжение γ составляло 0,02 мН/м или меньше в случае смеси углей, имеющей взвешенное среднее значение Ro составляющих типов угля, равное 0,90% или более и 1,30% или менее, и взвешенное среднее значение logMF составляющих типов угля, равное 2,0 или более и 2,3 или менее, где Ro - средний максимальный показатель отражения, a MF - максимальная текучесть по Гизелеру.
inter
12. Способ по п. 8, в котором относительное содержание каждого из типов угля в смеси определяют таким образом, чтобы межфазное натяжение γ составляло 0,02 мН/м или меньше в случае смеси углей, имеющей взвешенное среднее значение Ro составляющих типов угля, равное 0,90% или более и 1,30% или менее, и взвешенное среднее значение logMF составляющих типов угля, равное 2,0 или более и 2,3 или менее, где Ro - средний максимальный показатель отражения, a MF - максимальная текучесть по Гизелеру.
inter
13. Способ по п. 4, в котором относительное содержание каждого из типов угля в смеси определяют таким образом, чтобы указанное межфазное натяжение γ составляло 0,01 мН/м или меньше в случае смеси углей, содержащей 30 масс. % или более угля, имеющего величину logMF, равную 1,4 или менее, где MF - максимальная текучесть по Гизелеру.
inter
14. Способ по п. 5, в котором относительное содержание каждого из типов угля в смеси определяют таким образом, чтобы указанное межфазное натяжение γ составляло 0,01 мН/м или меньше в случае смеси углей, содержащей 30 масс. % или более угля, имеющего величину logMF, равную 1,4 или менее, где MF - максимальная текучесть по Гизелеру.
inter
15. Способ по п. 8, в котором относительное содержание каждого из типов угля в смеси определяют таким образом, чтобы указанное межфазное натяжение γ составляло 0,01 мН/м или меньше в случае смеси углей, содержащей 30 масс. % или более угля, имеющего величину logMF, равную 1,4 или менее, где MF - максимальная текучесть по Гизелеру.